(57)【要約】【課題】エンボス割れが生じず、意匠性の良い情報記録媒体とそれに使用する印刷インキ等を提供する。【解決手段】本発明の情報記録媒体１は、表面にシルクスクリーン印刷によるメジュームインキ層を有する転写絵柄を媒体基材に転写した後に、当該メジュームインキ層上に転写箔を転写し、前記転写箔に文字エンボスを行う情報記録媒体において、当該メジュームインキ層には鱗片形状の無機顔料が分散され、かつメジュームインキ層が透明または半透明である、ことを特徴とする。本発明の情報記録媒体用印刷インキは、情報記録媒体用転写フィルムの転写箔下用に使用するメジュームインキであって、当該メジュームインキには、最大差し渡し長さの平均値が、０．１〜２０μｍである鱗片形状の無機顔料が包含されている、ことを特徴とする。【選択図】    図１
2004223930.tif 000002
【特許請求の範囲】
【請求項１】
表面にシルクスクリーン印刷によるメジュームインキ層を有する転写絵柄を媒体基材に転写した後に、当該メジュームインキ層上に転写箔を転写し、前記転写箔部に文字エンボスを行う情報記録媒体において、当該メジュームインキ層には鱗片形状の無機顔料が分散され、かつメジュームインキ層が透明または半透明である、ことを特徴とする情報記録媒体。
【請求項２】
前記転写箔が、ホログラム転写箔であることを特徴とする請求項１記載の情報記録媒体。
【請求項３】
鱗片形状の無機顔料の最大差し渡し長さの平均値が、０．１〜２０μｍである、ことを特徴とする請求項１記載の情報記録媒体。
【請求項４】
白色基材／透明基材／シルクスクリーンによるメジュームインキ層／転写箔、がこの順に積層されている情報記録媒体の層構成において、シルクスクリーン印刷によるメジュームインキ層には鱗片形状の無機顔料が分散され、かつシルクスクリーンによるメジュームインキ層が透明または半透明である、ことを特徴とする情報記録媒体の層構成。
【請求項５】
白色基材／印刷層／透明基材／シルクスクリーンによるメジューム印刷層／保護層、がこの順に積層されている情報記録媒体の層構成において、シルクスクリーン印刷によるメジューム印刷層には、鱗片形状の無機顔料が分散され、かつシルクスクリーンによるメジューム印刷層が透明または半透明である、ことを特徴とする情報記録媒体の層構成。
【請求項６】
前記転写箔が、ホログラム転写箔である、ことを特徴とする請求項４記載の情報記録媒体の層構成。
【請求項７】
鱗片形状の無機顔料の最大差し渡し長さの平均値が、０．１〜２０μｍである、ことを特徴とする請求項４または請求項５記載の情報記録媒体の層構成。
【請求項８】
情報記録媒体用転写フィルムの転写箔下用に使用するメジュームインキであって、当該メジュームインキには、最大差し渡し長さの平均値が、０．１〜２０μｍである鱗片形状の無機顔料が包含されている、ことを特徴とする情報記録媒体用印刷インキ。
【請求項９】
無機顔料分散後のメジュームインキが透明または半透明である、ことを特徴とする請求項８記載の情報記録媒体用印刷インキ。
【発明の詳細な説明】
【０００１】
【発明の属する技術分野】
この発明は、磁気カード、ＩＣカード等の情報記録媒体のエンボス等の加工適性向上と外観視認性の改善に関する。詳しくは、カード等表面のホログラム箔転写部に浮き出し文字をエンボスする際に、エンボス部の割れを防止した情報記録媒体とその層構成、あるいはそれに使用する印刷インキに関する。
従って、本発明の利用分野は、磁気カード、ＩＣカード等の情報記録媒体の製造または使用分野に関する。
【０００２】
【従来技術】
磁気カード、ＩＣカード等の情報記録媒体では、カードのＩＤ化、差別化等のため、カード表面に個別デザインを形成すると共にホログラム等の転写箔を転写したり、あるいは発行会社固有のマークを印刷することが行われている。
これらの部分は、偽造防止のために重要な機能を果たす部分であるとともに意匠性を発揮する部分であるため、偽造や贋造、マーク付け替え防止等のため特殊な加工がされている場合が多い。
【０００３】
図６〜図９により、従来の情報記録媒体の層構成を説明することとする。
図６、図７は、従来の情報記録媒体の層構成を示す断面図、図８、図９は、従来の情報記録媒体に使用する転写フィルムを示す断面図、である。
図６の情報記録媒体の層構成では白色基材１１，１２の両面に透明基材１３，１４が積層されている。白色基材１１はパターン印刷部１８を有し、表面側透明基材１３側には、さらにパターン印刷部１７が転写されている。
転写した絵柄上の一部分には、ホログラム等の転写箔４が転写され、転写箔４の下面にはアルミ粉等を分散した不透明シルク印刷２０がされている。転写箔以外の部分は、透明シルクメジューム印刷１６がされている。
【０００４】
このホログラム箔下面の不透明部あるいは着色部は、本来透明性が良い方が好ましいのであるが、透明にした場合は皮膜強度も高くなるため、転写箔部分に後から入れられる文字エンボスに割れが入り易いという問題がある。文字エンボス部の割れが大きくなると、白色基材１１まで覗くようになるので不良カードとして特に嫌われている。
エンボスの割れは、顔料を入れない透明なメジューム印刷層があると大きな割れ（クラック）が生じ易いため、止むなく透明性を避けるためにメジュームインキに無機の顔料、例えば、上記のようにアルミ粉等を混入して不透明な状態、あるいは着色されている状態にすることが行われている。
アルミ粉等が入ると微小な割れが入り易くなるが、これにより逆に大きな割れ（クラック）を防げるという効果があるからである。
【０００５】
また、発行会社マーク等も他の転写絵柄と同様に、転写フィルム面に印刷されているが、その下面にはシルクスクリーンによるメジュームインキ印刷がされている。これは、印刷による白では十分でないため白色基材の白色が直接視認できるようにしてマーク部分の白色を効果的に表現するためであり、特に顔料を入れないメジュームインキが使用されている。
【０００６】
図７は、磁気テープを有する情報記録媒体の例である。磁気テープ２の上に隠蔽層１５とパターン印刷部１７が転写して形成されているが、その他の構成は、図６の場合と同様である。
【０００７】
図８は、上記図６の情報記録媒体を製造するための転写フィルムである。
転写フィルムは、転写フィルム基材８に剥離層兼保護層１９を設け、剥離層兼保護層１９上の一部にパターン印刷部１７と不透明シルク印刷２０が印刷された構成となっている。なお、剥離層兼保護層１９とパターン印刷の間に密着強度を上げるためのアンカー層を設けても良い。
剥離層兼保護層１９は転写フィルムとしては剥離層として機能するが、転写後には情報記録媒体表面に残って保護層として機能するので、そのように表現している。ホログラム箔等の転写箔４を転写する下面部には、シルクスクリーン印刷による不透明シルクシルク印刷２０が印刷され、パターン印刷部１７の表面には透明シルクメジューム印刷１６がされている。
透明シルクメジューム印刷１６は透明性を出すことと透明基材１３との強固な接着を確保しようとするものである。
【０００８】
図９は、上記図７の情報記録媒体を製造するための転写フィルムである。
この場合は、磁気層を隠蔽するために、磁気層上に隠蔽層１５を設けている。
その他の構成は、図８の場合と同様である。
【０００９】
【発明が解決しようとする課題】
情報記録媒体製造の際は、白色基材１１，１２をプレスラミネートした後、この白色基材に透明基材１３，１４をプレスラミネートと同時に転写フィルムを剥離層兼保護層１９がカード表面になるようにし、不透明シルク印刷２０、隠蔽層１５、透明シルクメジューム印刷１６が透明基材１３に接するように転写し、転写フィルム基材８を剥離除去する。
しかし、このようにして製造された磁気カード、ＩＣカードは、透明シルクメジューム印刷に加えて、転写箔転写部のエンボス品質確保のための不透明シルクク印刷を別に設けなくてはならず、工程が増えるという課題があった。
また、転写箔と不透明シルク印刷にずれが生じると、不透明シルク印刷が視認され、外観上好ましくなくなるので、外観を確保するため、厳しい加工精度が必要であった。
そこで、本発明では、ホログラム等転写箔の転写箔下用メジュームインキを改良することで、かかる課題を解決しようとするものである。
【００１０】
【課題を解決するための手段】
上記課題を解決する本発明の要旨の第１は、表面にシルクスクリーン印刷によるメジュームインキ層を有する転写絵柄を媒体基材に転写した後に、当該メジュームインキ層上に転写箔を転写し、前記転写箔部に文字エンボスを行う情報記録媒体において、当該メジュームインキ層には鱗片形状の無機顔料が分散され、かつメジュームインキ層が透明または半透明である、ことを特徴とする情報記録媒体、にある。
【００１１】
本発明の要旨の第２は、白色基材／透明基材／シルクスクリーンによるメジュームインキ層／転写箔、がこの順に積層されている情報記録媒体の層構成において、シルクスクリーン印刷によるメジュームインキ層には鱗片形状の無機顔料が分散され、かつシルクスクリーンによるメジュームインキ層が透明または半透明である、ことを特徴とする情報記録媒体の層構成、にある。
【００１２】
本発明の要旨の第３は、白色基材／印刷層／透明基材／シルクスクリーンによるメジューム印刷層／保護層、がこの順に積層されている情報記録媒体の層構成において、シルクスクリーン印刷によるメジューム印刷層には、鱗片形状の無機顔料が分散され、かつシルクスクリーンによるメジューム印刷層が透明または半透明である、ことを特徴とする情報記録媒体の層構成、にある。
【００１３】
本発明の要旨の第４は、情報記録媒体用転写フィルムの転写箔下用に使用するメジュームインキであって、当該メジュームインキには、最大差し渡し長さの平均値が、０．１〜２０μｍである鱗片形状の無機顔料が包含されている、ことを特徴とする情報記録媒体用印刷インキ、にある。
かかる印刷インキであるため、エンボス加工適性に優れる。
【００１４】
【発明の実施の形態】
本発明は、情報記録媒体の文字エンボス、特にホログラム箔転写部分に施す文字エンボスにおいて、エンボスによる「割れ」の発生防止と外観視認性、加工適性の向上を目的とする。
以下、図面を参照して本発明の実施形態について説明する。
図１は、本発明の情報記録媒体を示す図で、図１（Ａ）は平面図、図１（Ｂ）は、図１（Ａ）のＡ−Ａ線における層構成を示す断面図、図２は、情報記録媒体の他の実施形態における層構成を示す断面図、図３は、情報記録媒体の製造に使用する転写フィルムの層構成を示す断面図、である。
【００１５】
図１（Ａ）のように、情報記録媒体１は、表面または表裏の両面に磁気テープ２を有すると共に、ホログラム箔等の転写箔４、マーク印刷１７ｍ、および文字エンボス３、パターン印刷部１７等の領域を有し、外観的には通常の情報記録媒体と同様のものである。
図１（Ｂ）のように、情報記録媒体１の基体は、白色基材１１，１２の両面に透明基材１３，１４を積層した構成が示されているが、これには限定されず各種の構成をとり得るものである。磁気テープ２は予め透明基材１３に転写したものを使用する。透明基材１４側にも磁気テープ２を備えていても良い。
【００１６】
透明基材１３上に、シルクスクリーンによるシルクメジュームインキによる印刷（以下、「シルクメジューム印刷９」と表現する。）を有し、当該シルクメジューム印刷９上にパターン印刷部１７、剥離層兼保護層１９が順次積層されている。剥離層兼保護層１９は、前記のように情報記録媒体１の表面に残って保護層の機能をするものである。
上記の各層は、後述する転写フィルムにあらかじめ形成した印刷層を透明基材１３面に転写することにより形成したものである。
白色基材１１，１２の各厚みが２８０μｍ程度、透明基材１３，１４の各厚みが１００μｍ程度であるのに対し、各印刷層は数μｍ程度以内のものだから、図示上、各印刷層の厚みは拡大図示されていることを理解して戴きたい。
【００１７】
カードの最表面にはホログラム箔等の転写箔４が転写されている。この面にも文字エンボス３がされているが、図１（Ｂ）ではエンボス状態の図示は省略している。ホログラム等の転写箔４の下面には、剥離層兼保護層１９、とその下側にシルクメジューム印刷９が設けられている。
本発明の情報記録媒体の特徴は、このシルクメジューム印刷９の印刷インキ中に鱗片形状の無機顔料が分散され、かつメジュームインキ層が透明または半透明にされていることにある。これにより、後述するように、大きなエンボス割れ（クラック）が生じない等の効果を生じる。
図２は、情報記録媒体の他の実施形態を示すが、パターン印刷部１８が白色基材１１面にも形成されていることを示している。当該パターン印刷部は転写によらず、あらかじめ基材１１面に印刷しておくものである。
【００１８】
図３は、情報記録媒体の製造に使用する転写フィルム１０の層構成を示している。図８、図９に示した従来の転写フィルムとは異なり、ホログラム転写箔下部の不透明シルク印刷２０がなくなり、転写箔部以外の透明シルクメジューム印刷９と共通になっている。メジューム印刷が共通化することにより工程を削減できる効果がある。
このような転写フィルム１０は、転写フィルム基材８に対して、オフセット印刷で剥離層兼保護層１９、パターン印刷部１７やマーク印刷１７ｍを印刷した後、シルクスクリーン印刷でシルクメジューム印刷９を設けたものである。
なお、磁気テープ２上に隠蔽層を設けたい場合は、必要に応じて隠蔽層を設けてもよい。
【００１９】
この転写フィルム１０の転写は、白色基材１１，１２に透明基材１３，１４をプレスラミネートする際の工程で一緒に行う。シルクメジューム印刷９が透明基材１３面に接するようにして積層し、プレス機の鏡面板間にプレス材料を導入し、熱圧をかけることで、透明基材１３に各印刷層が転写される。転写後は、転写フィルム基材８は剥離除去する。
シルクメジューム印刷９は共通のメジュームインキで印刷できるが、従来のシルクメジュームインキに改良を加えたものが使用される。
【００２０】
ホログラム等の転写箔４の転写は、転写箔を熱圧で押圧して転写する。通常のホログラム箔はホログラム形成層が、５μｍ程度の厚みであり、アクリル−塩酢ビ系の接着剤が塗工されている。
ホログラム箔４の転写後に、ホログラム箔部分を含むカード面に文字エンボス３を行う（図１）。エンボスはカードを雌雄の活字輪間に保持して、雄型側から押圧してカード表面に凸状に突出した文字型を形成する。エンボスの高さは、カード表面から０．４０〜０．４８ｍｍ程度となる。
文字エンボス後にエンボス文字３の表面を装飾するための、Ａｌ蒸着フィルムの転写を行う。Ａｌ蒸着フィルムの上を軟質のゴム材料で押圧することにより、文字の突出した部分にだけ、銀色の装飾がされることになる。
【００２１】
図４は、本発明による情報記録媒体の文字エンボス部、図５は、従来のシルクメジュームインキによる情報記録媒体の文字エンボス部、を示す図である。いずれも、ホログラム転写箔４部の文字エンボスでＡｌ蒸着フィルム転写後の状態を示している。
図５の場合は、従来の透明シルクメジュームをホログラム転写箔下に設けた場合であるが、同じ条件でエンボスしても大きなクラック６が生じている。
一方、図４の場合は、微細な割れ５が生じているが、大きなクラックは認められない。また、従来のアルミ粉無機顔料を分散している不透明シルク印刷をホログラム転写箔下に設けた場合でも同じ条件でエンボスしても大きなクラックは生じない。なお、図中、斜線を施した部分はエンボス表面の反射による光輝部分であって、クラックによるものではない。
【００２２】
文字エンボスの場合、エンボス後の表面に銀色の箔転写を行うが、大きいクラックが生じていると銀色箔の転写もされないので、白色基材１１の白い面が露出するようになり著しく外観を損なうことになる。このことから少なくとも透明基材まで割れが入っていることが推認される。一方、微細な割れ５の場合は、銀色の蒸着フィルムの転写がされ、白色基材１２の白い面が露出することも無いので外観を損なうことがない。
図５で、ホログラム転写箔下部に透明シルク印刷を設けた場合では、微細の割れ５が少ないのに比較して大きいクラック６が生じているのは、微細な割れ５が多数生じて大きいクラック６の発生を防止する機構が働いていないものと考えられる。
【００２３】
このような「割れ」の発生の仕方の相違は、シルクメジューム印刷に使用するインキ組成の違いによることが大きいと考えられる。
すなわち、透明シルク印刷として使用するホログラム転写箔下用シルクインキは、下記組成３のようにビニル系の樹脂に、無機顔料は分散されていない。
また、不透明シルク印刷（着色部）として使用する従来のホログラム転写箔下用シルクインキは、下記組成２のように、ビニル系の樹脂に径１０μｍ程度のアルミ粒子粉末を分散したものであり、エンボス割れは生じないが、ホロ下が不透明となり、厳しいホロ加工精度が要求されるとともに工程が増える。
本発明では組成１のようにビニル系の樹脂に、最大差し渡し長さ（顔料粒子の投影像における最大距離部）の平均値が、０．１〜２０μｍである鱗片形状の無機顔料（硫酸バリュウム）を分散した。
【００２４】
インキ組成１、２ともに、エンボス割れは生じないが、インキ組成２の場合は、印刷部が不透明（あるいは着色）となる。また、図５に示すエンボス割れは、ホログラム転写箔下部に、下記組成３のインキを使用したもので、外観上は組成１と同等であるが、無機顔料が含まれないことによりエンボス割れを生じている。
【００２５】
＜インキ組成１＞
塩化ビニル系樹脂                                ５０重量  ％
酢酸ビニル系樹脂                                ５０重量  ％
無機顔料（硫酸バリュウム）                      １０重量  ％
（最大差し渡し長さの平均値０．１〜２０μｍ）
溶剤（シクロヘキサノン）                        ２０重量  ％
＜インキ組成２＞
塩化ビニル系樹脂                                ５０重量  ％
酢酸ビニル系樹脂                                ５０重量  ％
無機顔料（アルミニュウム粒子）                  ２０重量  ％
（平均粒径１０μｍ）
溶剤（シクロヘキサノン）                        ２０重量  ％
＜インキ組成３＞
無機顔料を除いた以外は、組成１と同じとした。
【００２６】
＜その他の材質に関する実施形態について＞
（１）白色基材には、白色の硬質塩化ビニールシートが好ましく使用されるが、シルクメジュームインキの印刷適性に優れるものであれば、ポリエチレンテレフタレート、ポリカーボネート、ポリプロピレン樹脂であっても良い。
また、ＰＥＴ−Ｇ（非結晶性コポリエステル樹脂）シートを使用しても良い。
（２）透明基材には、透明塩化ビニルシートが好ましく使用できるが、白色基材と同様に、ポリエチレンテレフタレート、ポリカーボネート、ポリプロピレン樹脂、ＰＥＴ−Ｇであっても良い。
（３）シルクメジュームインキには、軟化温度６０〜８０°Ｃを有する塩化ビニル・酢酸ビニル系樹脂、あるいは塩化ビニル・酢酸ビニル・ビニルアルコール系樹脂等を好適に使用できる。
【００２７】
（４）ホログラム箔は、厚み２０μｍ程度のポリエチレンテレフタレートフィルム基材の上に、剥離層を介して厚み約５μｍ程度の熱可塑性樹脂や熱硬化性樹脂、あるいは電離放射線硬化性樹脂等にホログラムを形成したホログラム層の最表面に接着剤層を形成した材料である。剥離層や接着剤層は厚くなると箔切れを悪くするので、２〜３μｍ以下の薄層にしたものを使用する。
（５）転写箔下部に設けるシルクメジュームインキに分散する無機顔料としては、硫酸バリューム、炭酸カルシューム、シリカ（ＳｉＯ２  ）、酸化チタン（ＴｉＯ２  ）等が使用できる。ただし、材料はこれらに限定されるものではなく、透明あるいは半透明（未着色状態）を維持できるものであれば使用できる。
【００２８】
【実施例】
（実施例）
図１、図２を参照して本発明の実施例を説明する。
＜転写フィルムの準備＞
転写フィルム基材８として、厚み１００μｍのポリエチレンテレフタレートフィルムを使用し、オフセット印刷で剥離層兼保護層１９、パターン印刷部１７、マーク印刷１７ｍの印刷を行った後、シルクスクリーン印刷でシルクメジューム印刷９を行った。オフセット印刷には、アクリル樹脂系のインキを使用し、シルクスクリーン印刷のシルクメジューム印刷は、前記組成１によるインキにより印刷した。これにより、転写フィルム１０が完成した。
【００２９】
＜情報記録媒体の製造＞
白色基材１１，１２として、厚み０．２８ｍｍの白色硬質塩化ビニルシート（太平化学薬品株式会社製造「ＴＮ８２８」）２枚を使用し、白色基材間を熱圧（１４５°Ｃ、３０ｋｇ／ｃｍ２  、１０分間）をかけてプレスラミネートした。
次いで、磁気テープ転写済みの透明基材１３，１４を白色基材の両側にあてがい、さらに先に準備した転写フィルム１０を透明基材１３面に位置合わせして重ね、このプレス準備体を鏡面板間に挟み、熱圧（１２０°Ｃ、２５ｋｇ／ｃｍ２  、１０分間）をかけてプレスラミネートした。
転写フィルム基材８を剥離して本発明の情報記録媒体１が得られた。
【００３０】
図６、図７を参照して本発明の比較例を説明する。
＜転写フィルムの準備＞
（比較例１）
実施例と同様にして転写フィルムを準備したが、ホログラム転写箔下部を除き、シルクメジューム印刷した以外の印刷は実施例と同一にし、ホログラム転写箔下部には、前記組成２によるインキにより印刷した。
（比較例２）
シルクメジューム印刷に、前記組成３によるインキを使用した以外は、実施例と同様にした。
【００３１】
＜情報記録媒体の製造＞
情報記録媒体の製造は転写フィルムの構成が異なる他は、実施例と同一条件により行った。
【００３２】
実施例および比較例２の情報記録媒体のシルクメジューム印刷の上に、ホログラム箔４を転写し、比較例１の情報記録媒体の不透明シルク印刷の上に、ホログラム箔４を転写した。
ホログラム箔４は、厚み２０μｍのポリエチレンテレフタレートフィルム基材の上に、剥離層を介して厚み約５μｍのアクリル樹脂からなるホログラム層と接着剤層を形成した材料であり、同一のものを使用した。
【００３３】
このホログラム箔を転写した後の部分とホログラム箔以外の部分について、通常のエンボス条件（エンボス高さ０．４５ｍｍ）で、文字エンボスを行い、エンボス後のカードで、Ａｌ箔の転写後の文字エンボス部を写真撮影し拡大して割れの有無を確認した。
その結果は、図４、図５のようになり、実施例および比較例１では大きな割れ（クラック）は認められなかったが、メジュームインキに無機顔料の入らない比較例２では大きな割れ（クラック）が認められた。また、比較例１では、エンボス割れは生じなかったものの、ホロ転写ずれにより、ホログラム箔周囲に不透明な着色部が生じた。以上の結果から、実施例のインキ組成および印刷条件が、最良の結果が得られることが確認できた。
なお、エンボスカールやエンボスの耐熱特性等において、実施例と比較例１，２に顕著な差は認められなかった。
【００３４】
【発明の効果】
上述のように、本発明の情報記録媒体またはその層構成では、ホログラム箔下の透明インキ組成が改善されているので、文字エンボスにより大きな割れ（クラック）が生じることがない。
また、透明性も十分であるので、白色表現の意匠性が良くなり、また発行会社マーク下のメジュームインキと共用できる利点がある。
保護層（剥離層）下のホログラム箔下以外の部分でも同様な層構成とすることにより同様にエンボス割れを防止する効果が得られる。特に、パターン印刷部でこの効果は顕著である。
本発明の情報記録媒体用インキは透明性および耐エンボス性の特性を有し、エンボスカードに好適に使用できる。
【図面の簡単な説明】
【図１】本発明の情報記録媒体を示す図である。
【図２】情報記録媒体の他の実施形態における層構成を示す断面図である。
【図３】情報記録媒体の製造に使用する転写フィルムの層構成を示す断面図である。
【図４】本発明の情報記録媒体をエンボスした場合の文字エンボス部を示す図である。
【図５】従来の情報記録媒体をエンボスした場合の文字エンボス部を示す図である。
【図６】従来の情報記録媒体の層構成を示す断面図である。
【図７】従来の情報記録媒体の他の層構成を示す断面図である。
【図８】従来の転写フィルムの層構成を示す断面図である。
【図９】従来の転写フィルムの他の層構成を示す断面図である。
【符号の説明】
１    情報記録媒体
２    磁気テープ
３    文字エンボス
４    ホログラム等の転写箔
５    微細な割れ
６    大きなクラック
７    光輝部
８    転写フィルム基材
９    シルクメジューム印刷
１０    転写フィルム
１１，１２    白色基材
１３，１４    透明基材
１５    隠蔽層
１６    透明シルクメジューム印刷
１７，１８    パターン印刷部
１７ｍ    マーク印刷
１９    剥離層兼保護層
２０    不透明シルク印刷
【図１】
2004223930.tif 000003
【図２】
2004223930.tif 000004
【図３】
2004223930.tif 000005
【図４】
2004223930.tif 000006
【図５】
2004223930.tif 000007
【図６】
2004223930.tif 000008
【図７】
2004223930.tif 000009
【図８】
2004223930.tif 000010
【図９】
2004223930.tif 000011